(57)【特許請求の範囲】
【請求項１】
支持基材（１）を有し、該基材はその片面上に、金属クラスターからなる層（２）、スペーサー層（３）及び電磁波反射層（６）からなるカラーシフトエフェクト構造体を有するセキュリティエレメントであって、該スペーサー層（３）が、同一又は異なる組成の、互いに上下に位置する二つの部分層（４、５）からなり、かつ、前記金属クラスターからなる層（２）が面する第一の部分層（４）の該金属クラスターからなる層（２）に対する粘着力が、第二の部分層（５）に対するそれの粘着力よりも大きく、そして、前記電磁波反射層（６）が面する第二の部分層（５）の該電磁波反射層（６）に対する粘着力が、前記第一の部分層（４）に対する粘着力よりも大きいことを特徴とする、上記のセキュリティエレメント。
【請求項２】
前記支持基材（１）上に、前記カラーシフトエフェクト構造体の下に、部分的な剥離塗膜層（１０）が設けられることを特徴とする、請求項１に記載のセキュリティエレメント。
【請求項３】
前記二つの部分層（４、５）がそれぞれ互いに独立して、金属酸化物、金属硫化物、金属フッ化物又は金属窒化物のような無機材料からなるか、又はシクロオレフィンコポリマー、ニトロセルロース、アクリレート、メタクリレート、ポリ塩化ビニル、エチレンアクリレートコポリマー、スチレンアクリレート、エポキシド又はポリウレタンのようなポリマー材料からなることを特徴とする、請求項１又は２に記載のセキュリティエレメント。
【請求項４】
前記二つの部分層（４、５）が、同一又は異なる屈折率を有することを特徴とする、請求項１〜３のいずれか一つに記載のセキュリティエレメント。
【請求項５】
前記二つの部分層（４、５）のそれぞれが、１０ｎｍ〜２μｍの層厚を有し、かつ、該二つの部分層は同じか又は異なる厚さを有することができることを特徴とする、請求項１〜４のいずれか一つに記載のセキュリティエレメント。
【請求項６】
前記二つの部分層（４、５）が、透明であることを特徴とする、請求項１〜５のいずれか一つに記載のセキュリティエレメント。
【請求項７】
前記二つの部分層（４、５）の内の少なくとも一つが着色された色を有するか又は本来固有の色を有することを特徴とする、請求項１〜６のいずれか一つに記載のセキュリティエレメント。
【請求項８】
前記二つの部分層（４、５）が全面的に構築されるか、又は前記二つの部分層（４、５）の少なくとも一つが、ポジ又はネガの文字、数字、記号、符号、線、ギロッシュの形態の部分層として形成されていることを特徴とする、請求項１〜７のいずれか一つに記載のセキュリティエレメント。
【請求項９】
前記ポジ又はネガの文字、数字、記号、符号、線、ギロッシュの形態に形成された部分層（４、５）が、保護すべきオブジェクトから該セキュリティエレメントを剥がそうとする前に、異なったカラーシフトエフェクトを引き起こすことを特徴とする、請求項８に記載のセキュリティエレメント。
【請求項１０】
前記ポジ又はネガの文字、数字、記号、符号、線、ギロッシュの形態に形成された部分層（４、５）が、保護すべきオブジェクトから該セキュリティエレメントを剥がそうとした後に、脱色が引き起こされていることを特徴とする、請求項８に記載のセキュリティエレメント。
【請求項１１】
金属クラスターからなる層（２）が、アルミニウム、金、パラジウム、白金、クロム、銀、銅、ニッケル、タンタル、チタン、スズ、亜鉛、モリブデン又はＡｕ／Ｐｄ、Ｃｕ／Ｎｉ又はＣｒ／Ｎｉからなるようなそれの合金か、又はコロイダル金属クラスターからなることを特徴とする、請求項１〜１０のいずれか一つに記載のセキュリティエレメント。
【請求項１２】
前記電磁波反射層（６）が、アルミニウム、金、クロム、銀、銅、チタン、スズ、白金、ニッケル、モリブデン又はタンタルのような金属、ケイ素のような半金属、及びニッケル／クロム、銅／アルミニウムのようなそれの合金、又は金属顔料を有する印刷インキ、並びに金属酸化物、金属硫化物、金属窒化物、又は金属フッ化物からなることを特徴とする、請求項１〜１１のいずれか一つに記載のセキュリティエレメント。
【請求項１３】
更なる可視可能な及び／又は機械可読なセキュリティフィーチャーを含有する、請求項１〜１２のいずれか一つに記載のセキュリティエレメント。
【請求項１４】
前記カラーシフトエフェクト構造体に対向する前記支持基材（１）の表面上に、印刷された印刷し易くするプライマー（９）が設けられることを特徴とする、請求項１〜１３のいずれか一つに記載のセキュリティエレメント。
【請求項１５】
前記印刷し易くするプライマー（９）に対向する前記セキュリティエレメントの表面上に、自己接着コーティング（８）、ヒートシールコーティング（８）又はコールドシールコーティング（８）を有し、それにより、該セキュリティエレメントを保護すべきオブジェクト上に固定することができることを特徴とする、請求項１４に記載のセキュリティエレメント。
【請求項１６】
請求項１〜１５のいずれか一つに記載のセキュリティエレメントの、セキュリティラベルとしての、又はセキュリティラベル上への使用。
【発明の詳細な説明】
【技術分野】
【０００１】
本発明は、特に、セキュリティラベルとしてのセキュリティエレメントに関し、該エレメントは、操作を試みた後に、不可逆的に変更されるか、又は破壊される、少なくとも一つのカラーシフトエフェクトを有する。
【背景技術】
【０００２】
欧州特許第１  ７１６  ００７  Ｂ１号明細書（特許文献１）からは、不正開封防止のセキュリティエレメントが知られており、これは、少なくとも一つの電磁波反射層、ポリマースペーサー層、及び金属クラスターから形成される層のそれぞれから構成されており、その際、それらの層の一つ又は二つ以上に、それらの層のカラーシフトエフェクト設定における機能に追加して、更なるセキュリティ機能で満たされる。これらのセキュリティエレメントは、支持基材上に施用されるか、又は例えば、セキュリティペーパーのためのペーパー製造時に、該ペーパー中へ、少なくとも部分的に埋設される。
【０００３】
欧州特許出願公開第１  ９７２  ６７４  Ａ号明細書（特許文献２）からは、操作が検証できるセキュリティラベル又はセキュリティ接着テープが知られており、これは、可撓性のプラスチックをベースとする可撓性の支持基材を有し、その際、該支持基材上には、文字、記号、符号、線、ギロシェ、数字又はキャラクターの形態の剥離塗膜が部分的に設けられ、引き続いて、全面的に、着色された又は透明なコーティング又は金属化層が設けられ、そして、この全面的な層の上に、全面的な、透明又は着色された剥離層が設けられ、そして、この剥離層の上に、自己接着層が設けられる。
【先行技術文献】
【特許文献】
【０００４】
【特許文献１】欧州特許第１  ７１６  ００７  Ｂ１号明細書
【特許文献２】欧州特許出願公開第１  ９７２  ６７４  Ａ号明細書
【特許文献３】欧州特許出願公開第１  ２９１  ４６３  Ａ号明細書
【発明の概要】
【発明が解決しようとする課題】
【０００５】
本発明の課題は、操作を試みた際に、しかしながら、不可逆的に変更されるか、又は破壊される、少なくとも一つのカラーシフトエフェクトを有するセキュリティエレメント、特に、セキュリティラベルを提供することである。
【課題を解決するための手段】
【０００６】
それ故、本発明の対象は、支持基材（１）を有し、該基材はその片面上に、金属クラスターからなる層（２）、スペーサー層（３）及び電磁波反射層（６）からなるカラーシフトエフェクト構造体を有するセキュリティエレメント、特に、セキュリティラベルであって、該スペーサー層（３）は、同一又は異なる組成の、互いに上下に位置する二つの部分層（４、５）からなり、その際、第一に、前記クラスター層（２）が面する部分層（４）の該クラスター層に対する粘着力が、第二の部分層（５）に対するそれの粘着力よりも大きく、そして、第二に、前記電磁波反射層（６）が面する部分層（５）の該電磁波反射層に対する粘着力が、前記第一の部分層（４）の粘着力よりも大きいことを特徴とする、上記のセキュリティエレメントである。
【０００７】
支持基材は、例えば、支持フィルムであり、好ましくは、ＰＩ、ＰＰ、ＭＯＰＰ、ＰＥ、ＰＰＳ、ＰＥＥＫ、ＰＥＫ、ＰＥＩ、ＰＳＵ、ＰＡＥＫ、ＬＣＰ、ＰＥＮ、ＰＢＴ、ＰＥＴ、ＰＡ、ＰＣ、ＣＯＣ、ＰＯＭ、ＡＢＳ、ＰＶＣ、フッ素重合体、例えば、Ｔｅｆｌｏｎなどの可撓性のプラスチックが挙げられる。その支持フィルムは、好ましくは、５〜７００μｍ、特に、５〜２００μｍ、特に好ましくは、１２〜１００μｍの厚さを有する。
【０００８】
該支持基材の表面上には、カラーシフトエフェクトを発生させる層順序が設けられる。その場合、観察する角度に応じて、カラーエフェクトが、例えば、マゼンタからグリーン、又はグリーンからブルーへ変化する。
【０００９】
その場合、該支持基材上に、場合によっては差し当たりの部分的な剥離塗膜層を設けることができる。剥離塗膜層としては、特に、難粘着性の塗料組成物が知られており、例えば、適当な溶媒中のシクロオレフィンコポリマー、ニトロセルロース、アクリレート、ポリ塩化ビニル、エチレンアクリレートコポリマー又はスチレンアクリレートをベースとするものが挙げられる。その際、その粘度を調節するために、好ましくは、塩素化ポリオレフィンが添加される。組成物中におけるその塩素化ポリオレフィンの割合は、ベースポリマーに対する比率において２０〜１３０重量％であることができる。
【００１０】
さらに、約２０〜３００ｎｍの厚さで非常に薄く塗工されるポリアミドワックス層、ポリエチレンワックス層、フルオロポリマーワックス層、又はシリコーンコーティングを使用することもできる。
【００１１】
支持基材のこの第一の表面上、又は部分的な剥離コーティングの上には、金属クラスターからなる層が施用される。この金属クラスターからなる層は、全面的に又は部分的に施用することができる。金属クラスターは、例えば、アルミニウム、金、パラジウム、白金、クロム、銀、銅、ニッケル、タンタル、チタン、スズ、亜鉛、モリブデン等、又はそれらの合金、例えば、Ａｕ／Ｐｄ、Ｃｕ／Ｎｉ又はＣｒ／Ｎｉからなることができる。
【００１２】
好ましくは、クラスター材料は、例えば、第ＩＩＩ族〜第ＶＩ主族、あるいは第ＩＩ亜族の半導体元素であって、それらのプラズモン励起が外部から引き起こされる（例えば、Ｘ線照射又はイオン照射、又は電磁相互作用によって）、該元素から調達することもできる。それによって、適当なリーダーで読み取って見る際に、カラースペクトルにおける変化（例えば、強度の変化）あるいはカラーシフト効果のフラッシュが可視可能となる。
【００１３】
クラスター層は、例えば、導電特性、磁性特性又は蛍光特性のような追加的な特性を有することもできる。そうした場合、例えば、Ｎｉ、Ｃｒ／Ｎｉ、Ｆｅからなるか、又はこれらの材料、又は該材料と、前記クラスター材料との混合物のコア−シェル構造からなるクラスター層は、そのような追加的な特徴を有する。さらには、コア−シェル構造によって、例えば、Ｑｕａｎｔｕｍ  Ｄｏｔ  Ｃｏｒｐ．社のＱｕａｎｔｕｍ  Ｄｏｔｓ（登録商標）を使用して、蛍光性のクラスターを製造することができる。
【００１４】
真空プロセスで該クラスター層を製造する場合、そのクラスターの有利な成長に、そしてそれ故に、それの形態並びに光学的な特性に、表面エネルギーを調節するか又はその下層の粗度によって有利な影響をもたらすことができる。これは、スペクトルを特徴的に変化させる。これは、例えば、塗工プロセスにおける熱処理、又は基材の予熱によって遂行することができる。さらに、このパラメーターは、例えば、表面を酸化液、例えば、次亜塩素酸ナトリウムで処理するか、又はＰＶＤプロセス又はＣＶＤプロセスにおいて合目的的に変化させることができる。
【００１５】
クラスター層は、好ましくは、スパッターを用いて施用することができる。
【００１６】
その場合、該層の特性、特に、厚さ及び構造は、特に、出力密度、使用するガスの量及びその組成、基材の温度及びウェブ速度によって調節される。
【００１７】
印刷技術的な方法を用いて塗工するために、場合によっては必要に応じて、クラスターの濃厚物と、少量の不活性なポリマー、例えば、ＰＶＡ、ポリメチルメタクリレート、ニトロセルロース系、ポリエステル系またはウレタン系の溶液とを混合する。その後引き続いて、印刷法、例えば、スクリーン印刷法、フレキソ印刷法又は、好ましくは、グラビア印刷法を使って、コーティング法、例えば、塗工、噴霧、圧延施用方法等を使ってこの混合物を施用することができる。そのような金属クラスターは、施用する前に、塗料系または溶媒中でコロイド溶液中に存在するため、コロイダル金属クラスターと呼ばれる。
【００１８】
該クラスター層の厚さは、好ましくは２〜２０ｎｍ、特に好ましくは３〜１０ｎｍである。
【００１９】
引き続いて、そのクラスター層の上に、本質的に透明なスペーサー層が施用される。本発明によれば、このスペーサー層は、互いに上下に配置された二つの部分層からなる。該部分層は、金属酸化物、金属硫化物、金属フッ化物又は金属窒化物のような無機材料、例えば、シリカ、硫化亜鉛、酸化銅、酸化チタン、酸化ジルコニウム、フッ化マグネシウム等から、又は、シクロオレフィンコポリマー、例えば、Ｔｉｃｏｎａ社のＴｏｐａｓ（登録商標）  ６０１３、Ｔｏｐａｓ（登録商標）  ６０１５、Ｔｏｐａｓ（登録商標）  ６０１７、Ｔｏｐａｓ（登録商標）  ５０１３、ニトロセルロース、例えば、Ｗｏｌｆｆ  Ｗａｌｓｒｏｄｅ社のＥ４００、アクリレート、メタクリレート、ポリ塩化ビニルポリマー、例えば、Ｗａｃｋｅｒ  Ｃｈｅｍｉｅ  ＡＧ社のＶｉｎｎｏｌ  Ｅ１５／４５Ｍ、Ｈ  ３０／４８Ｍ又はＥ  ２２／４８Ａ、エチレンアクリレートコポリマー又はスチレンアクリレート、例えば、ＢＡＳＦ  ＡＧのＡｃｒｏｎａｌｓｅｒｉｅからなるＡｃｒｏｎａｌ（登録商標）  ２８０Ｄ、１２ＤＥ、１０５１、７１０４のような有機ポリマーから、エポキシド又はポリウレタンから構成することができる。
【００２０】
無機の部分層は、好ましくは、公知のＰＶＤ法又はＣＶＤ法で施用される。
【００２１】
ポリマーの部分層は、慣習的に、印刷法、ロールコーティング法、スプレー法、ディップ法又は塗布法又はこれらの方法の組合せを使って施用される。
【００２２】
その場合、クラスター層に面するスペーサー層の第一の部分層を、そのクラスター層に対して良好な粘着層として構成する。その際、クラスター層に対向するスペーサー層のその第一の部分層の粘着性は、場合によっては、コロナ処理、フレーム処理、又はプラズマ処理によって向上させることができる。
【００２３】
この第一の部分層は、全面的に又は部分的に、例えば、ポジ又はネガの文字、数字、記号、符号、線、ギロッシュ等の形態に形成することができる。
【００２４】
スペーサー層のこの第一の部分層の上に、該スペーサー層の第二の部分層が施用される。
【００２５】
該第二の部分層は、それに続く電磁波反射層に対して、第一の部分層に対するよりも優れた粘着性を有する。
【００２６】
該第二の部分層は、全面的又は部分的に、例えば、ポジ又はネガの文字、数字、記号、符号、線、ギロッシュ等の形態に形成することができる。
【００２７】
該二つの部分層が、同一又は類似の組成を有する場合、第二の部分層に面する第一の部分層の表面を適当に表面機能化することによって、それら二つの部分層の間の粘着性に影響を及ぼすことができる。表面を機能化するための適当な方法は、例えば、コロナ処理、フレーム処理、プラズマ処理、加圧前処理、化学的前処理、酸処理、ＵＶ露光、オゾン処理等である。さらに、第二の部分層のポリマーの粘着性を調節するために、塩素化ポリオレフィンを使用することができる。組成物中における塩素化ポリオレフィンの割合は、ベースポリマーに対する比率において２０〜１３０重量％であることができる。
【００２８】
組成に応じて、二つの部分層は、同一又は異なる屈折率を有することができる。
【００２９】
その場合、二つの部分層からなるスペーサー層の厚さは、広い範囲、例えば、約１０ｎｍ〜４μｍの範囲内で合目的的に変えることができる。その場合、スペーサー層の両方の部分層は、同一又は異なる厚さを有することができ、そして、それぞれ、約１０ｎｍ〜２μｍの厚さを有する。
【００３０】
該二つの部分層は、無色透明であることができる。該部分層の少なくとも一方は、彩色を有することもでき、その際、該二つの部分層の色調は、好ましくは異なる。
【００３１】
有機層の色調を生じさせるために、適当なポリマーに着色料又は顔料を添加し、その際、市場から入手可能な全ての着色料又は顔料が適しており、例えば、二酸化チタン、硫化亜鉛、カオリン、ＡＴＯ、ＦＴＯ、アルミニウム、酸化クロム、酸化ケイ素のような無機ベースの顔料、又は、フタロシアニンブルー、ｉ−インドリジジンイエロー（ｉ−Ｉｎｄｏｌｉｄｉｎｇｅｌｂ）、ジオキサジンヴァイオレット等のような有機ベースの顔料、並びに、着色顔料及び／又はカプセル化顔料が使用される。着色料としては、例えば、１，１−又は１，２−クロム−コバルト錯体が挙げられる。
【００３２】
その場合、使用する顔料又は着色料が、層の透明性に本質的に影響を及ぼさないことが好ましい。というのも、スペーサー層中の干渉効果を抑制しないようにするためである。スペーサー層の着色は、カラーシフト効果と重なり合い、そして、異なる視覚角度の場合に、色の印象を変える。
【００３３】
無機材料からなる部分層は、無色透明であるか又は固有の色を有する。
【００３４】
第二の部分層の上には、引き続いて、電磁波反射層、ミラー層又は反射層が施用される。この層は、好ましくは、金属、例えば、アルミニウム、金、クロム、銀、銅、チタン、スズ、白金、ニッケル、モリブデン又はタンタルからなるか、ケイ素のような半金属及びそれらの合金、例えば、ニッケル／クロム、銅／アルミニウム等からなるか、又は、金属顔料を有する印刷インキ、並びに、金属酸化物、金属硫化物、金属窒化物又は金属フッ素化物からなることができる。
【００３５】
該電磁波反射層は、公知の方法、例えば、スプレー法、蒸着法、スパッタリング法、ＰＶＤ法又はＣＶＤ法によって、あるいは、公知の印刷法（グラビア印刷、フレキソ印刷、スクリーン印刷、デジタル印刷）によって、塗布、ロール塗布法、スロットダイ法、ディップ法（ロールディップコーティング）又はカーテンコート塗工法（カーテンコーティング）等によって印刷インキとして、全面的に又は部分的に施用される。
【００３６】
電磁波反射層及びクラスター層のいずれも部分的に施用することができる。ＰＶＤ法又はＣＶＤ法を用いてこれらの層を施用する場合、その表面構造形成は、公知のエッチング法又は洗浄法を使って遂行される。そのような方法は、例えば、欧州特許出願公開第１  ２９１  ４６３  Ａ号明細書（特許文献３）に開示されている。
【００３７】
引き続いてその電磁波反射層の上に被覆層が施用され、これは、場合によっては、機能的特徴を有することができる。
【００３８】
この被覆層は、場合によっては、その後施用される粘着層、特に、自己接着層又はホットシールコーティング又はコールドシールコーティングのためのバリア層として利用される。この被覆層は、同時に、電磁波反射層のための保護層でもある。
【００３９】
支持基材の第二の表面上には、後の表面の印刷を容易又は概して可能にするために、場合によっては、印刷プライマーを施用することができる。
【００４０】
さらなる実施形態において、カラーシフト効果の層の構造は、左右反転させることもでき、その際、支持基材の第一の表面上には、最初に電磁波反射層、続いて、二つの部分層から構成されるスペーサー層、そしてその上にクラスター層が順次施用される。
【００４１】
さらに、本発明のセキュリティエレメントはさらに、可視可能な及び／又は機械で読み取り可能なセキュリティマークを有することができる。この層は、例えば、所定の磁性的、化学的、物理的及び光学的な特性さえも備えることができる。
【００４２】
その磁性的な特性を調節するために、常磁性の、反磁性の、そして、強磁性の物質、例えば、鉄、ニッケル及びコバルト、又はそれらの化合物、又はそれらの塩（例えば、酸化物又は硫化物）を使用することができる。
【００４３】
層の光学的な特性は、可視領域、ＵＶ領域又はＩＲ領域で蛍光又はリン光を発する、可視可能な着色料又は顔料、蛍光着色料もしくは顔料、液晶、真珠光沢、ブロンズ及び／又は多層カラーシフト顔料及び感熱性着色料もしくは顔料のようなエフェクト顔料によって影響を及ぼすことができる。これらは、個別に、あるいは全ての可能な組合せで使用可能である。
【００４４】
さらに、本発明のセキュリティエレメントは、光学的に活性な特徴、例えば、偏向回折格子、回折構造、ホログラム、キネグラム等を有することができる。
【００４５】
例えば、導電率のような電気的な特性を調節するために、例えば、グラファイト、カーボンブラック、導電性有機又は無機ポリマー、金属顔料（例えば、銅、アルミニウム、銀、金、鉄、クロム等）、銅−亜鉛又は銅−アルミニウムのような金属合金、又はアモルファスもしくは結晶性のセラミック顔料、例えば、ＩＴＯ等を添加することができる。
【００４６】
本発明のセキュリティエレメントは、該エレメントを保護すべきオブジェクト上に固定させることが可能な自己接着層、ホットシール層もしくはコールドシール層を有することができる。
【００４７】
図１〜図５に、本発明のセキュリティエレメントの、本発明による実施形態を示す。
【図面の簡単な説明】
【００４８】
【図１】図１は、本発明の実施形態によるセキュリティエレメントを示す。
【図２】図２は、本発明のさらなる実施形態によるセキュリティエレメントを示す。
【図３】図３は、操作が試みられた場合に、第一のカラーシフト効果が完全に消滅するか、又は破壊されるが、第二のカラーシフト効果が維持される構成物を示す。
【図４】図４は、図３に示されているセキュリティエレメントに類似した、本発明の実施形態を示す。
【図５】図５は、図３に示されている実施形態に追加して、その支持基材上に、文字、数字、記号、模様、符号、線又はギロシュの形態の部分的な剥離塗料層１０を有するセキュリティエレメントを示す。
【発明を実施するための形態】
【００４９】
図１に示すセキュリティエレメントは、例えばＰＥＴからなる支持基材１を有する。この支持基材１の上には、一方の表面上に印刷し易くするプライマー９が、他方の表面上には金属クラスターからなる層２が施用され、その際、ここでは該クラスター層はＣｒからなる。
【００５０】
この金属クラスターからなる層の上には、スペーサー層３が設けられ、これは、二つの部分層４及び５から構成される。その第一の全面的な部分層４は、上記のクラスター層に対する良好な粘着性を有し、そして、ポリ塩化ビニルポリマーである、Ｗａｃｋｅｒ社のＶｉｎｎｏｌ  １４／４５Ｈからなり、その第二の部分層５も同様に、全面的に製造されていて、この場合、Ｗｏｌｆｆ  Ｗａｌｓｒｏｄｅ社のＮｉｔｒｏｃｅｌｌｕｌｏｓｅ  Ｅ４００から構成される。二つの部分層は、透明無色である。
【００５１】
この第二の部分層の上は、電磁波反射層６であり、この場合、これはＡｌからなる金属層である。上記の第二の部分層と、金属Ａｌ−層との間の粘着力は、上記の第一の部分層に対する該第二の部分層の粘着力よりも大きい。本発明の例において、該第二の部分層上のＡｌ−層の粘着力は、プラズマ処理を使って追加的に高められる。
【００５２】
この電磁波反射層には、被覆層７、特に、塗料層及びそれに続く自己接着コーティング８が設けられ、それらによって、その構成物を保護すべきオブジェクト上に固定できる。
【００５３】
該構成物は、マゼンタからグリーンまでのカラーシフト効果を示す。
【００５４】
ラベルを貼り付けた後に、それが操作された場合、つまり、保護すべきオブジェクトから剥がそうとした場合に、該構成物は、そのスペーサーの二つの部分層の間で剥離する。
【００５５】
そのため、そのスペーサー層における干渉効果の破壊に起因して、カラーシフト効果が全面的に消滅する。保護すべきオブジェクトに残存する該構成物の部分が金属的に輝く一方で、引き剥がされた部分は、灰色がかった透明である。
【００５６】
例えば、圧迫により又は接着層を使ってその構成物を再構成しようとする場合、スペーサー層の元来の厚さを元に戻すことができないため、カラーシフト効果を再び取り戻すことができない。二つの部分層の間のエアギャップが残るか、又は、その二つの部分層の間に接着層を使用する場合、スペーサー層の厚さは、カラーシフト効果を、信頼し得るよう再構成することはもはや不可能なほど大きく変わっている。
【００５７】
図２には、本発明のさらなる実施形態が示されている。この場合、本発明のセキュリティエレメントは、支持基材１からなり、該基材の一方の表面上にはプライマー９が設けられ、そして他方の表面上には、文字、数字、符号、記号、線、ギロシュ等の形態の部分的な剥離塗料層１０を有する。該剥離塗料層は、シリコーンコーティングによって形成されている。
【００５８】
引き続いて、その後に続いて施用される、金属クラスターからなる層２の粘着力を強化するために、粘着剤層１１を任意に施用することができる。この粘着剤層は必ずしも必要ではないが、高い光学性が要求される場合には、それにより、場合によっては剥離塗料コーティングの起伏がより平滑になるため、合目的的である。さらに、図２に示されているセキュリティエレメントは、第一の、該クラスター層の上に良好に粘着する、酸化ケイ素からなる部分層４と、硫化スズからなり、該第一の部分層に対して弱く粘着するが、上に続く電磁波反射層に対しては良好な粘着力を有する第二の部分層５とからなるスペーサー層３を有する。二つの部分層は、この例においては透明に形成される。該スペーサー層の上には、電磁波反射金属層６が設けられ、該層には、被覆層７及び自己接着コーティング８が設けられる。
【００５９】
その場合、該層の粘着力の割合は、スペーサー層３の二つの部分層４、５の間の互いの粘着力よりも、剥離塗料層１０が支持基材１上に弱く粘着するように調節される。ラベルを貼り付けた後に、それが操作された場合、つまり、保護すべきオブジェクトからそれを剥がそうとした場合に、該ラベルは、剥離塗料層１０が設けられている領域においては剥離塗料層１０が、支持基材１から、又はクラスター層２から、そして、剥離塗料層１０が設けられていない領域においては、二つ部分層４と６との間で剥離する。後者の領域において、カラーシフト効果は消滅し、剥離塗料層１０が設けられている領域においては、カラーシフト効果は維持される。というのも、スペーサー層３の部分層４、５は剥離せず、そのため、スペーサー層３の厚さが変化しないからである。
【００６０】
図３には、操作が試みられた場合に、第一のカラーシフト効果が完全に消滅するか、又は破壊されるが、第二のカラーシフト効果は維持される構成物が示されている。
【００６１】
そのセキュリティエレメントは、例えば、５０μｍの厚さを有するＰＥＴ−プラスチックフィルムの支持基材１を有する。
【００６２】
この支持基材１の一方の表面上には印刷し易くするプライマー９、他方の表面上には金属クラスターからなる層２が施用され、その際、該クラスター層は、この場合、Ｔｉからなる。
【００６３】
金属クラスターからなるこの層の上にはスペーサー層３が設けられ、これは、二つの部分層４及び５からなる。全面的な第一の部分層４は、該クラスター層に対する良好な粘着力を有し、第二の部分層５は部分的であり、記号、文字、数字、符号、模様、線又はギロシュの形態であり、そして、第一の部分層４に対して弱い粘着力を有し、かつ、その第二の部分層５の上にある、ここではＮｉからなる電磁波反射層６に対しては強い粘着力を有する。
【００６４】
この電磁波反射層６には、被覆層７及びそれに続く自己接着コーティング８が設けられ、それにより、該構成物を、保護すべきオブジェクト上に固定することができる。
【００６５】
その構成物は、二つの部分層４及び５が設けられている領域において、マゼンタからグリーンまでのカラーシフト効果を示し、そして、全面的な第一の部分層４だけが設けられている領域においては、グリーンからブルーまでの別のカラーシフト効果を示す。
【００６６】
ラベルを貼り付けた後に、それが操作された場合、つまり、保護すべきオブジェクトから剥がそうとした場合に、二つの部分層４及び５が設けられた領域においては、該構成物は、スペーサー層のそれら二つの部分層の間で剥離する。部分層４だけが存在する別の領域においては、接着層８が保護すべきオブジェクトから剥がれる。
【００６７】
それにより、無傷なセキュリティエレメントにおいて、二つの部分層４及び５からなるスペーサー層における干渉の破壊のために第一のカラーシフト効果が消滅する。しかしながら、第二のカラーシフト効果は、変化せずにそのまま維持されて含まれる。
【００６８】
例えば、圧迫又は接着層を使ってこの構成物を再び構築しようと試みた場合、スペーサー層の元来の厚さを取り戻すことができないため、第一のカラーシフト効果を回復させることはできない。二つの部分層の間にエアギャップが形成されるか、又は二つの部分層の間で接着層を使用した際に、第一のカラーシフト効果がもはや回復しないほど、スペーサー層の厚さが変化してしまい、そして、変化したカラーシフト効果が現れるか又はカラーシフト効果が消滅したままになる。
【００６９】
図４には、図３に示されているセキュリティエレメントに類似した、本発明の実施形態が示されている。ただし、ここに示されている実施形態において、スペーサー層の第一の部分層４は部分的に設けられており、そして、スペーサー層の第二の部分層は全面的に設けられている。
【００７０】
操作が試みられた場合、図３に示されている実施形態と同様に、カラーシフト効果は消滅する。
【００７１】
図５に示されている本発明の実施形態のセキュリティエレメントは、図３に示されている実施形態に追加して、その支持基材上に、文字、数字、記号、模様、符号、線又はギロシュの形態の部分的な剥離塗料層１０を有する。この場合、該剥離塗料層は、シリコーンコーティングからなる。
【００７２】
それ故、該層の粘着力の割合は、支持基材１に対する剥離コーティング１０の粘着力が、スペーサー層３の二つ部分層４及び５相互の間の粘着力よりも弱くなるように調節される。
【００７３】
その構成物は、二つの部分層４及び５が設けられている領域においては、マゼンタからグリーンまでの第一のカラーシフト効果を示し、そして、全面的な第一の部分層４だけが設けられている領域においては、グリーンからブルーまでの第二のカラーシフト効果を示す。
【００７４】
ラベルを貼り付けた後に、それが操作された場合、つまり、保護すべきオブジェクトから剥がそうとした場合に、剥離塗料層１０が設けられている領域において、該剥離塗料コーティング１０は支持基材１からか、又はクラスター層２から剥離し、剥離塗料コーティング１０が設けられていない領域においては、二つの部分層４及び５の間で互いに剥離する。剥離塗料コーティング１０が設けられている領域においては、部分層４と５との間は剥離せず、スペーサー層３の厚さが変化せずに維持されるため、第一のカラーシフト効果は維持されて含まれる。第二のカラーシフト効果も同様に存続する。
【００７５】
剥離層１０が設けられていないその領域では、部分層４と５が剥離した際に、第一のカラーシフト効果が消滅し、第二のカラーシフト効果はそのまま存続する。というのも、そこでは、接着コーティング８が保護すべきオブジェクトから剥がれるからである。部分的な剥離塗料コーティング１０及び部分的な部分層５の互いの相対的な長さに依存して、該剥離塗料コーティング１０の位置と、スペーサー層３の部分的な部分層５の位置とが重なっている場合、第一のカラーシフト効果は、その重なっている領域に生じ、そして、他方、保護すべきオブジェクトを操作した後、剥離層１０が、スペーサー層３の部分的な部分層５と重なっていない領域においては、該スペーサー層３が破壊されるために第一のカラーシフト効果は消滅する。第二のカラーシフト効果は、いずれの場合も維持されたままであり、その際、剥離塗料コーティング１０が存在する領域において、保護すべきオブジェクトにおけるカラーシフト効果は信頼でき、そして、剥離塗料コーティング１０が存在しない領域においては、接着コーティング８を含む層構造物全体が、剥がされた部分が残る。
【００７６】
本発明のセキュリティエレメントは、例えば、薬剤、電子及び／又は食品の産業分野において、有価物品、情報媒体、オブジェクト又は梱包を保護するためのセキュリティラベルとして使用することができる。
【符号の説明】
【００７７】
１  支持基材
２  金属クラスターからなる層
３  スペーサー層
４  スペーサー層の第一の部分層
５  スペーサー層の第二の部分層
６  電磁波反射層
７  被覆層
８  自己接着コーティング
９  印刷し易くするプライマーの層
１０  部分的な剥離塗料層
１１  粘着剤層
【図１】
0006431902.tif 000002
【図２】
0006431902.tif 000003
【図３】
0006431902.tif 000004
【図４】
0006431902.tif 000005
【図５】
0006431902.tif 000006